【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
糸中のポリマー繊維および高弾性率ステープルファイバーの１００重量部を基準として；４，４’ジアミノジフェニルスルホン、３，３’ジアミノジフェニルスルホン、およびそれらの混合物からなる群より選択されたモノマーから誘導されたポリマーまたはコポリマーを含有する５０〜９５重量部のポリマーステープルファイバーと；
１デニール当たり２００グラム（１デシテックス当たり１８０グラム）以上の引張弾性率を有する５〜５０重量部の高弾性率ステープルファイバーと
を含む難燃性紡績糸。
【請求項２】
糸中のポリマーステープルファイバーおよび高弾性率ステープルファイバーの１００重量部を基準として、前記ポリマーステープルファイバーが５０〜７５重量部の量で存在し；
前記高弾性率ステープルファイバーが２５〜５０重量部の量で存在する、
請求項１に記載の難燃性紡績糸。
【請求項３】
糸中のポリマーステープルファイバーおよび高弾性率ステープルファイバーの総量を基準として、前記ポリマーステープルファイバーが６０〜７０重量部の量で存在し；
前記高弾性率ステープルファイバーが３０〜４０重量部の量で存在する、
請求項２に記載の難燃性紡績糸。
【請求項４】
前記ポリマーステープルファイバーに使用されるポリマーまたはコポリマーの少なくとも８０モルパーセントがスルホンアミンモノマーまたはスルホンアミンモノマーの混合物から誘導される請求項１に記載の難燃性紡績糸。
【請求項５】
前記高弾性率ステープルファイバーが１デニール当たり５グラム（１デシテックス当たり４．５グラム）以上の靱性を有する、請求項１に記載の難燃性紡績糸。
【請求項６】
前記高弾性率ステープルファイバーが１デニール当たり１０グラム（１デシテックス当たり９グラム）以上の靱性を有する、請求項１に記載の難燃性紡績糸。
【請求項７】
前記高分子ポリマーが、塩化テレフタロイル、塩化イソフタロイル、およびそれらの混合物の群より選択されたモノマーから誘導された構造をさらに含有する請求項１に記載の難燃性紡績糸。
【請求項８】
前記高弾性率ステープルファイバーがポリ（パラフェニレンテレフタルアミド）を含む、請求項１に記載の難燃性紡績糸。
【請求項９】
前記高弾性率ステープルファイバーが、パラ−アラミド、ポリアゾール、カーボン、およびそれらの混合物の群より選択された繊維である、請求項１に記載の難燃性紡績糸。
【請求項１０】
請求項１に記載の糸を含む織布。
【請求項１１】
請求項１に記載の糸を含む防護服。
【請求項１２】
内側熱ライニング、液体バリア、および外面シェル布帛を順番に含む難燃性衣類であって、この外面シェル布帛が請求項１０に記載の織布を含む衣類。
【請求項１３】
ａ）糸中のポリマー繊維および高弾性率繊維の１００重量部を基準として、４，４’ジアミノジフェニルスルホン、３，３’ジアミノジフェニルスルホン、およびそれらの混合物からなる群より選択されたモノマーから誘導されたポリマーまたはコポリマーを含有する５０〜９５重量部のポリマーステープルファイバーと；
１デニール当たり２００グラム（１デシテックス当たり１８０グラム）以上の引張弾性率を有する５〜５０重量部の高弾性率ステープルファイバーとの繊維混合物を形成する工程と；
ｂ）この繊維混合物を紡績スフ糸へ紡績する工程と
を含む難燃性紡績糸の製造方法。
【請求項１４】
糸中のポリマーステープルファイバーおよび高弾性率ステープルファイバーの１００重量部を基準として、前記ポリマーステープルファイバーが５０〜７５重量部の量で存在し；
前記高弾性率ステープルファイバーが２５〜５０重量部の量で存在する、
請求項１３に記載の難燃性紡績糸の製造方法。
【請求項１５】
糸中のポリマーステープルファイバーおよび高弾性率ステープルファイバーの１００重量部を基準として、前記ポリマーステープルファイバーが６０〜７０重量部の量で存在し；
前記高弾性率ステープルファイバーが３０〜４０重量部の量で存在する、
請求項１４に記載の難燃性紡績糸の製造方法。
【手続補正２】
【補正対象書類名】明細書
【補正対象項目名】００５２
【補正方法】変更
【補正の内容】
【００５２】
実施例３
型紙によって布を布原型にカットし、これらの原型を縫い合わせて産業で保護衣として使用するための防護カバーオールを形成することによって、衣類をはじめとする保護物品へ実施例１の布を仕立て上げる。同様に、布を布原型にカットし、これらの原型を縫い合わせて防護シャツおよび防護ズボン１着を含む保護衣組み合わせを形成する。必要ならば、布をカットし、縫って、カバーオール、頭巾、袖、およびエプロンなどの他の保護衣構成要素を形成する。
次に、本発明の態様を示す。
1.  糸中のポリマー繊維および高弾性率ステープルファイバーの１００重量部を基準として；４，４’ジアミノジフェニルスルホン、３，３’ジアミノジフェニルスルホン、およびそれらの混合物からなる群より選択されたモノマーから誘導されたポリマーまたはコポリマーを含有する５０〜９５重量部のポリマーステープルファイバーと；
１デニール当たり２００グラム（１デシテックス当たり１８０グラム）以上の引張弾性率を有する５〜５０重量部の高弾性率ステープルファイバーと
を含む難燃性紡績糸。
2.  糸中のポリマーステープルファイバーおよび高弾性率ステープルファイバーの１００重量部を基準として、前記ポリマーステープルファイバーが５０〜７５重量部の量で存在し；
前記高弾性率ステープルファイバーが２５〜５０重量部の量で存在する、
上記１に記載の難燃性紡績糸。
3.  糸中のポリマーステープルファイバーおよび高弾性率ステープルファイバーの総量を基準として、前記ポリマーステープルファイバーが６０〜７０重量部の量で存在し；
前記高弾性率ステープルファイバーが３０〜４０重量部の量で存在する、
上記２に記載の難燃性紡績糸。
4.  前記ポリマーステープルファイバーに使用されるポリマーまたはコポリマーの少なくとも８０モルパーセントがスルホンアミンモノマーまたはスルホンアミンモノマーの混合物から誘導される上記１に記載の難燃性紡績糸。
5.  前記高弾性率ステープルファイバーが１デニール当たり５グラム（１デシテックス当たり４．５グラム）以上の靱性を有する、上記１に記載の難燃性紡績糸。
6.  前記高弾性率ステープルファイバーが１デニール当たり１０グラム（１デシテックス当たり９グラム）以上の靱性を有する、上記１に記載の難燃性紡績糸。
7.  前記高分子ポリマーが、塩化テレフタロイル、塩化イソフタロイル、およびそれらの混合物の群より選択されたモノマーから誘導された構造をさらに含有する上記１に記載の難燃性紡績糸。
8.  前記高弾性率ステープルファイバーがポリ（パラフェニレンテレフタルアミド）を含む、上記１に記載の難燃性紡績糸。
9.  前記高弾性率ステープルファイバーが、パラ−アラミド、ポリアゾール、カーボン、およびそれらの混合物の群より選択された繊維である、上記１に記載の難燃性紡績糸。
10.  上記１に記載の糸を含む織布。
11.  上記１に記載の糸を含む防護服。
12.  内側熱ライニング、液体バリア、および外面シェル布帛を順番に含む難燃性衣類であって、この外面シェル布帛が上記１０に記載の織布を含む衣類。
13.  ａ）糸中のポリマー繊維および高弾性率繊維の１００重量部を基準として、４，４’ジアミノジフェニルスルホン、３，３’ジアミノジフェニルスルホン、およびそれらの混合物からなる群より選択されたモノマーから誘導されたポリマーまたはコポリマーを含有する５０〜９５重量部のポリマーステープルファイバーと；
１デニール当たり２００グラム（１デシテックス当たり１８０グラム）以上の引張弾性率を有する５〜５０重量部の高弾性率ステープルファイバーとの繊維混合物を形成する工程と；
ｂ）この繊維混合物を紡績スフ糸へ紡績する工程と
を含む難燃性紡績糸の製造方法。
14.  糸中のポリマーステープルファイバーおよび高弾性率ステープルファイバーの１００重量部を基準として、前記ポリマーステープルファイバーが５０〜７５重量部の量で存在し；
前記高弾性率ステープルファイバーが２５〜５０重量部の量で存在する、
上記１３に記載の難燃性紡績糸の製造方法。
15.  糸中のポリマーステープルファイバーおよび高弾性率ステープルファイバーの１００重量部を基準として、前記ポリマーステープルファイバーが６０〜７０重量部の量で存在し；
前記高弾性率ステープルファイバーが３０〜４０重量部の量で存在する、
上記１４に記載の難燃性紡績糸の製造方法。
16.  前記ポリマーステープルファイバーに使用されるポリマーまたはコポリマーの少なくとも８０モルパーセントがスルホンアミンモノマーまたはスルホンアミンモノマーの混合物に由来する、上記１３に記載の難燃性紡績糸の製造方法。
17.  前記高弾性率ステープルファイバーが１デニール当たり５グラム（１デシテックス当たり４．５グラム）以上の靱性を有する、上記１３に記載の難燃性紡績糸の製造方法。
18.  前記高分子ポリマーが、塩化テレフタロイル、塩化イソフタロイル、およびそれらの混合物の群より選択されたモノマーから誘導された構造をさらに含有する、上記１３に記載の難燃性紡績糸の製造方法。
19.  前記高弾性率ステープルファイバーがポリ（パラフェニレンテレフタルアミド）を含む、上記１３に記載の難燃性紡績糸の製造方法。
20.  前記高弾性率ステープルファイバーが、パラ−アラミド、ポリアゾール、カーボン、およびそれらの混合物の群より選択された繊維である、上記１３に記載の難燃性紡績糸の製造方法。